ПРОИЗВОДСТВО ЭТИЛЕНА ИЗ УКСУСНОЙ КИСЛОТЫ С ИСПОЛЬЗОВАНИЕМ СПОСОБА С ДВОЙНОЙ РЕАКЦИОННОЙ ЗОНОЙ

1. Способ селективного образования этилена из уксусной кислоты, включающий:
осуществление контакта потока поступающего материала, содержащего уксусную кислоту и водород в паровой фазе, при температуре от 200°С до 375°С с первой каталитической композицией, включающей катализатор гидрирования, содержащий металл, выбираемый из группы, в которую входят медь, никель, алюминий, хром, цинк, палладий или их смесь, на подложке, в первой реакционной зоне с образованием промежуточной гидрированной смеси; и
осуществление реакции указанной промежуточной гидрированной смеси на второй каталитической композиции, которая включает катализатор дегидратации, содержащий цеолитный катализатор, выбираемый из группы, в которую входят Н-морденит, ZSM-5, цеолит X и цеолит Y, во второй реакционной зоне с образованием этилена.
2. Способ по п.1, в котором первая и вторая реакционные зоны включают, соответственно, первую область первой каталитической композиции и вторую область второй каталитической композиции в фиксированном слое катализатора.
3. Способ по п.1, в котором первая и вторая реакционные зоны находятся в разных резервуарах.
4. Способ по п.1, в котором селективность образования этилена относительно израсходованной уксусной кислоты составляет, по меньшей мере, 20%.
5. Способ по п.1, в котором селективность образования этилена относительно израсходованной уксусной кислоты составляет, по меньшей мере, 40%.
6. Способ по п.1, в котором селективность образования этилена относительно израсходованной уксусной кислоты составляет, по меньшей мере, 60%.
7. Способ по п.1, в котором подложку выбирают из группы, в которую входят оксид железа, оксид кремния, оксид алюминия, оксид титана, оксид циркония, оксид магния, силикат кальция, углерод, графит и их смесь.
2
2
3
8. Способ по п.1, в котором цеолит характеризуется отношением количества оксида кремния к количеству оксида алюминия (SiO/AlO) в диапазоне примерно от 10 до 60.
9. Способ по п.1, в котором указанная промежуточная гидрированная смесь содержит этанол и этилацетат.
10. Способ по п.1, в котором катализатор гидрирования представляет собой медь на подложке из оксида железа, а катализатор дегидратации представляет собой Н-морденит.
11. Способ по п.1, в котором катализатор гидрирования представляет собой медно-алюминиевый катализатор, а катализатор дегидратации представляет собой Н-морденит.
12. Способ по п.1, в котором гидрирование и конверсию в этилен осуществляют при температуре в диапазоне от 250°С до 350°С.
13. Способ по п.1, в котором реагенты представляют собой уксусную кислоту и водород в молярном отношении в диапазоне от 100:1 до 1:100, а давление в первой реакционной зоне соответствует диапазону от 1 до 30 абс. атм.
14. Способ по п.1, в котором реагенты представляют собой уксусную кислоту и водород в молярном отношении в диапазоне от 1:20 до 1:2, а температура в первой реакционной зоне соответствует диапазону от 300°С до 350°С.
15. Способ селективного образования этилена из уксусной кислоты, включающий:
осуществление контакта потока поступающего материала, содержащего уксусную кислоту и водород в паровой фазе, при температуре от 250°С до 350°С с первой каталитической композицией, включающей катализатор гидрирования, выбираемый из группы в которую входят медь на подложке из оксида железа или медно-алюминиевый катализатор на подложке, в первой реакционной зоне с образованием промежуточной гидрированной смеси, содержащей уксусную кислоту, этанол и этилацетат; и
одновременное осуществление реакции указанной промежуточной гидрированной смеси на второй каталитической композиции, которая включает катализатор дегидратации, содержащий цеолитный катализатор, выбираемый из группы, в которую входят Н-морденит и натриевый цеолит Y, во второй реакционной зоне с образованием этилена.